중량 % 로 , C : 0 . 1 ~ 0 . 5 %, Si : 0 . 01 ~ 1 . 0 %, Mn : 0 . 5 ~ 4 . 0 %, P : 0 . 1 % 이하 , S : 0 . 03 % 이하 , 가용 Al : 0 . 1 % 이하 , N : 0 . 01 ~ 0 . 1 %, W : 0 . 1 % 이하 , 나머지 Fe 및 기타 불가피 한 불순물 로 조성 되 는 강 슬라브 를 1100 ~ 1300 ℃ 에서 재 가열 하 여 Ar 3 변태점 이상 1000 ℃ 이하 에서 마무리 압연 하 는 조건 으로 열간 압연 하 고 500 ~ 750 ℃ 에서 권 취한 다음 , 산세 및 냉간 압연 하 는 단계 ,